(57)【特許請求の範囲】
【請求項１】
１０ないし１重量部のジメチルジシクロペンタジエンと１ないし１０重量部のリモネンとの重合反応の反応生成物であることを特徴とする樹脂であって、前記樹脂が５０から２２０℃にわたる軟化点および５００から４２，０００にわたる分子量を有する樹脂。
【請求項２】
（１）天然ゴム、ポリイソプレン、ポリブタジエン、ポリクロロプレン、イソプレンおよびブタジエンのコポリマー、アクリロニトリルおよびブタジエンのコポリマー、アクリロニトリルおよびイソプレンのコポリマー、スチレン、ブタジエンおよびイソプレンのコポリマー、スチレンおよびブタジエンのコポリマー、スチレンおよびイソプレンのコポリマーならびにそれらの混合物からなる群から選ばれるゴム；および（２）ゴム１００部当たり５ないし５０部の請求項１記載の該樹脂を特徴とするゴム素材。
【請求項３】
請求項２記載のゴム素材を特徴とするトレッドを有する空気入りタイヤ。
【発明の詳細な説明】
【０００１】
発明の背景
本発明はジメチルジシクロペンタジエンとリモネンとの重合反応の反応生成物であるポリマー樹脂に関する。ゴムタイヤ素材における本発明のポリマー樹脂の使用はタイヤの牽引力（ｔｒａｃｔｉｏｎ）およびハンドリングを改善する。
発明の要約
本発明はジメチルジシクロペンタジエン／リモネンポリマー樹脂に関する。本発明のポリマー樹脂は約５０℃から約２２０℃にわたる軟化点、および約５００から約４２，０００にわたる分子量を有する。また本発明はジメチルジシクロペンタジエン／リモネン樹脂と該ジメチルジシクロペンタジエン／リモネン樹脂含有ゴム素材との配合物をも包含する。
発明の詳細な説明
本発明はジメチルジシクロペンタジエンとリモネンとの重合反応の反応生成物を含み、かつ約５０℃から約２２０℃にわたる軟化点および約５００から約４２，０００にわたる分子量を有するポリマー樹脂に関する。
【０００２】
さらに、本発明は、各樹脂がジメチルジシクロペンタジエンとリモネンとの重合反応の反応生成物を含む２種以上のポリマー樹脂の配合物を含む樹脂組成物に関する。あるいはまた、該配合物を現場で生成させることができる。すなわち、重合中に反応温度を上げて分子量分布を拡大し、そして軟化点を幅広くすることができる。
【０００３】
さらに、（１）天然ゴム、ジエンモノマーから誘導されるゴムまたはそれらの混合物からなる群から選ばれるゴム、および（２）ジメチルジシクロペンタジエンとリモネンとの重合反応の反応生成物であるポリマー樹脂組成物であって、前記樹脂が約５０から約２２０℃にわたる軟化点および約５００から約４２，０００にわたる分子量を有するポリマー樹脂組成物を含むゴム素材からなるトレッドを有する空気入りタイヤが開示される。
【０００４】
また、（１）天然ゴム、ジエンモノマーから誘導されるゴムまたはそれらの混合物からなる群から選ばれるゴム、および（２）ジメチルジシクロペンタジエンとリモネンとの重合反応の反応生成物であるポリマー樹脂組成物であって、前記樹脂が約５０から約２２０℃にわたる軟化点および約５００から約４２，０００にわたる分子量を有するポリマー樹脂組成物を含むゴム素材も開示される。
【０００５】
本発明の樹脂を説明するのに用いる場合の「ポリマー化合物」および「ポリマー」という用語は、ジメチルジシクロペンタジエンおよびリモネンから誘導されるモノマー単位を含み、さらに該ジメチルジシクロペンタジエンまたはリモネンから誘導される該モノマー単位の少なくとも１つが反復される分子のみを含むつもりである。したがって、単一のジメチルジシクロペンタジエン分子と単一のリモネンとの反応によって生成する化合物は、該用語を本明細書で用いるときにはポリマーではない。モノマー単位という用語はポリマー化合物中に存在して、隣接構造に結合する間の分子再配向に起因する変化によるジメチルジシクロペンタジエンまたはリモネンの構造とは異なる構造を意味する。これらの変化は二重結合への付加またはジメチルジシクロペンタジエンもしくはリモネンからの水素原子の付加または脱離を含むこともある。
【０００６】
重合反応におけるジメチルジシクロペンタジエン対リモネンの重量比は、最終ポリマー生成物の所望の性質によって異なることができる。たとえば、出発物質としてのジメチルジシクロペンタジエン対リモネンの重量比は約１：１０から約１０：１に及ぶことができる。ジメチルジシクロペンタジエン対リモネンの好ましい重量比は出発物質として約５：１から１：５に及ぶことができる。最も好ましい比は約２：１から１：２に及ぶ。最終生成物に関しては、ジメチルジシクロペンタジエン対リモネンから誘導されるポリマー単位の重量比は約８：１から１：８におよぶことができる。最終生成物におけるジメチルジシクロペンタジエン対リモネンの好ましい重量比は約１：３から３：１におよび、約２．１：１から１：２．１の範囲がとくに好ましい。
【０００７】
本発明に用いるためのポリマー樹脂物質は５ないし９５重量パーセントのジメチルジシクロペンタジエンから誘導される単位および９５ないし５重量パーセントのリモネンから誘導される単位を含む。好ましくは、該樹脂は３３ないし６７重量パーセントのジメチルジシクロペンタジエンから誘導される単位および６７ないし３３重量パーセントのリモネンから誘導される単位を含む。
【０００８】
このポリマー樹脂は、最高２５重量パーセントの、Ｃ9およびＣ10オレフィンから選ばれる炭化水素ならびにそれらの混合物から誘導される単位の添加によって任意に変性させることができる。したがって、最低でも、７５重量パーセントもの単位がジメチルジシクロペンタジエンおよびリモネンから誘導される。好ましくはポリマー樹脂の５ないし１０重量パーセントの単位が上記の炭化水素から誘導される。
【０００９】
ジメチルジシクロペンタジエンとリモネンとの重合反応は熱（無触媒）重合または、接触重合すなわち酸触媒の存在下で行われる重合であることができる。使用可能な酸触媒の例にはブレンステッド酸およびルイス酸形触媒がある。かような公知の酸触媒にはＨ2ＳＯ4、ＨＣｌ、Ｈ3ＰＯ4；ＢＦ3、ＢＣｌ4、ＡｌＣｌ3、ＡｌＢｒ3、ＳｎＣｌ4、ＺｎＣｌ2、ＳｂＣｌ3のような金属ハロゲン化物およびそれらのエーテル化物がある。特定触媒の選択は反応物の融点または沸点、所望の反応速度、溶剤、ならびに製造装置の圧力及び温度の制限等を含む因子による。高収量が望ましい場合には、金属ハロゲン化物またはそのエーテル化物を用いることができる。好ましい酸触媒はＢＦ3およびＡｌＣｌ3である。もっとも好ましい触媒はＡｌＣｌ3である。
【００１０】
接触重合法において触媒の量は、重合させる反応物の総重量を基準にして触媒が約０．１から約２０重量パーセントにわたることができる。好ましくは約３から約５重量パーセントの範囲の触媒が好ましい。触媒の最適濃度は、触媒の溶解度に影響する溶剤（もし存在するとすれば）の性質のみならず重合反応器内の撹拌効率にもよる。
【００１１】
重合反応は反応物の融点以上の温度においてニート（ｎｅａｔ）（無溶剤）で行ってもよいし、または溶剤の存在下で行ってもよい。溶剤は脂肪族Ｃ6−Ｃ12炭化水素、芳香族もしくはハロ芳香族（Ｃ6−Ｃ9）炭化水素、またはＣ6−Ｃ9脂肪族ハロ炭化水素であることができる。適当な溶剤の例にはヘキサン、ヘプタン、シクロヘキサン、ベンゼン、トルエン、キシレン、およびクロロベンゼンがある。好ましい溶剤はヘプタンおよびシクロヘキサンである。
【００１２】
重合反応は種々の作業条件で行うことができる。反応圧力はさまざまであって約１気圧から約１００気圧にわたることができ、約２気圧から約１０気圧の圧力が好ましい。反応温度は約０から１００℃にわたることができ、好ましい範囲は約２５から５０℃である。
【００１３】
反応物の反応性によって、触媒量、反応圧力及び反応温度、反応時間が異なることができる。概して、反応時間は約１から約８時間にわたる。
【００１４】
本発明のポリマー樹脂の分子量分布は約５００から約４２，０００にわたることができる。本発明のとくに好ましい態様では、樹脂組成物が５００から２９，５００の分子量分布を有することができる。樹脂は２種以上の個々のポリマー樹脂の配合物を含むことができ、それぞれの樹脂はジメチルジシクロペンタジエンとリモネンとの重合反応の反応生成物である。それぞれの個々のポリマー樹脂は異なる分子量範囲を有することによって他の樹脂とは異なることが好ましい。しかし、概して、すべてのポリマー樹脂は若干低い分子量値を示し、個々の樹脂のすべてが高い分子量値を含むことはないであろう。代わりの手段において、すべての樹脂は高分子量値が相対的に同じであるにもかかわらず、その低分子量値によって異なる分布を有することがある。たとえば、樹脂配合物が３種類の個々のポリマー樹脂を含む場合に、第１の樹脂は約７００から約２４，０００にわたる分子量を有し、第２の樹脂は約７００から約３６，０００にわたる分子量を有し、そして第３の樹脂は約７００から約４２，０００にわたる分子量を有することができる。
【００１５】
本発明の別の態様によれば、樹脂組成物は４種類の個々の樹脂の配合物を含むことができる。この態様によれば、第１の樹脂は約５００から約１５，０００にわたる分子量を有し、第２の樹脂は約７００から約１５，０００にわたる分子量を有し、第３の樹脂は約３，０００から約１５，０００にわたる分子量を有し、そして第４の樹脂は約４，０００から約１５，０００にわたる分子量を有することができる。
【００１６】
配合物は現場で生成、すなわち機械的に混合することができる。
【００１７】
本発明の樹脂組成物は約５０から約２２０℃にわたる軟化点を有する。本発明の目的に対して、「軟化点」という用語は融点測定毛細管内に湿潤が生じるときから該樹脂が完全に液体になるまでの温度範囲を示すのに用いられる。相対的な軟化点を測定するための代表的な適当な装置はシリコン油槽を備えたＴｈｏｍａｓ−Ｈｏｏｖｅｒ融点測定装置である。
【００１８】
天然ゴムまたはジエンモノマーから誘導されるゴムを含むゴム素材を本発明の樹脂組成物で変性することができる。ジエンモノマーから誘導されるゴムの例には置換または無置換の飽和および不飽和合成ポリマーがある。天然ポリマーには種々の形態の天然ゴム、たとえばペールクレープおよびスモークシート、ならびにバラタおよびグタペルカがある。合成ポリマーには単ーモノマーから調製されるもの（ホモポリマー）または２種以上の共重合可能なモノマー混合物から、該モノマーが不規則分布状またはブロック状に結合される場合に調製されるもの（コポリマー）が含まれる。ジエンモノマー以外に他のモノマーを用いることもできる。使用可能なすべてのモノマーの中、モノマーは置換または無置換であることができ、そして１個以上の二重結合、たとえばジエンモノマー（共役および非共役の両者を含む）、およびモノオレフィン（環状および非環状モノオレフィンを含む）、とくにビニルおよびビニリデンモノマーを有することができる。共役ジエンの例は１．３−ブタジエン、イソプレン、クロロプレン、２−エチル−１，３−ブタジエンおよび２，３−ジメチル−１．３−ブタジエンである。非共役ジエンの例は１，４−ペンタジエン、１，４−ヘキサジエン、１，５−ヘキサジエン、１，５−シクロオクタジエンおよびエチリデンノルボルネンである。非環状モノオレフィンの例はエチレン、プロピレン、１−ブテン、イソブチレン、１−ペンテンおよび１−ヘキセンである。環状モノオレフィンの例はシクロペンテン、シクロヘキセン、シクロヘプテン、シクロオクテンおよび４−メチルシクロオクテンである。ビニルモノマーの例はスチレン、アクリロニトリル、アクリル酸、アクリル酸エチル、塩化ビニル、アクリル酸ブチル、メチルビニルエーテル、酢酸ビニル及びビニルピリジンである。ビニリデンモノマーの例はアルファメチルスチレン、メタクリル酸、メタクリル酸メチル、イタコン酸、メタクリル酸エチル、メタクリル酸グリシジルおよび塩化ビニリデンである。本発明の実施に用いられる合成ポリマーの代表的な例はポリクロロプレン、イソプレンおよびブタジエンのような共役１，３−ジエンのホモポリマー、とくに、実質的にすべての反復単位をシス−１，４−構造に結合させたポリイソプレンおよびポリブタジエン；ならびにイソプレンおよびブタジエンのような共役１．３−ジエンと最高５０重量パーセントの、スチレンまたはアクリロニトリルのようなエチレン性不飽和モノマーを含む少なくとも１種の共重合可能なモノマーとのコポリマー；ならびに多量のモノオレフィンと少量のブタジエンまたはイソプレンのようなジオレフィンとの重合生成物であるブチルゴムである。
【００１９】
本発明の樹脂によって変性可能なゴム化合物は、好ましくはシス−１，４−ポリイソプレン（天然または合成）、ポリブタジエン、ポリクロロプレンならびにイソプレンおよびブタジエンのコポリマー、アクリロニトリルおよびブタジエンのコポリマー、アクリロニトリルおよびイソプレンのコポリマー、スチレン、ブタジエンおよびイソプレンのコポリマー、スチレンおよびブタジエンのコポリマー、スチレンおよびイソプレンのコポリマーならびにそれらの配合物である。
【００２０】
ジエン含有ポリマーとともに用いることができるポリマー樹脂の量はさまざまであって、変性させるポリマー、特定ポリマー樹脂、所望の変性度等によって異なることができる。概して、ポリマー樹脂はジエンポリマー１００部当たり約５から約５０部（ｐｈｒ）にわたる量で用いられる。好ましくは、ポリマー樹脂は約５から約２５ｐｈｒの量で用いられ、約１０から約２５ｐｈｒの範囲がとくに好ましい。
【００２１】
ポリマー樹脂は、通常の混合法、たとえばバンバリーミキサーに投入するかまたはミルでゴムに添加することによって、ジエン含有ポリマーに混合することができる。好ましくは、ポリマー樹脂が高分子量を有するときには、十分な分散を確実なものとするために微粉に粉砕することが望ましい。このような粉末は、たとえばオイルの添加によってダストを抑えるように処理できるか、または結合剤、たとえばポリマーラテックスと混合して最高５重量パーセントの結合剤を含有する粒剤またはペレットとすることができる。また該樹脂は予備分散液として配合し、すなわちジエンゴム素材中でマスターバッチングを行なうこともでき、予備分散液は、たとえば１５ないし５０重量パーセントのポリマー樹脂を含有することができる。
【００２２】
通常のゴム素材の加硫と同様に、ポリマー樹脂を含有するゴム素材は硫黄加硫剤を必要とする。適当な硫黄加硫剤の例には元素硫黄（遊離硫黄）または硫黄供与加硫剤、たとえばアミンジスルフィド類、高分子ポリスルフィドまたは硫黄オレフィン付加物がある。好ましくは硫黄加硫剤が元素硫黄である。硫黄加硫剤の量はゴム素材の成分および用いられる硫黄加硫剤の特定種類によって異なる。概して、硫黄加硫剤の量は約０．１から約８ｐｈｒにわたり、約１．５から約６ｐｈｒの範囲が好ましい。
【００２３】
本発明のゴム素材に通常のゴム添加剤を加えることができる。硫黄加硫剤および通常の添加剤の存在は本発明の態様とはみなされない。ゴム素材中に通常に用いられる添加剤には充填剤、可塑剤、加硫剤、プロセスオイル、抑制剤、オゾン亀裂防止剤、酸化防止剤等がある。使用可能な充填剤の総量は約４５ｐｈｒから好ましくは約１３０ｐｈｒにわたることができる。充填剤にはシリカ、クレー、炭酸カルシウム、ケイ酸カルシウム、二酸化チタンおよびカーボンブラックがある。好ましくは充填剤の少なくとも一部がカーボンブラックである。可塑剤、オイルまたはそれらの混合物は通常約２から約９０ｐｈｒにわたる量で用いられ、約５から約７０ｐｈｒの範囲が好ましい。用いられる可塑剤の量は所望の軟化効果による。適当な可塑剤の例には、芳香族抽出油（ａｒｏｍａｔｉｃ  ｅｘｔｒａｃｔ  ｏｉｌｓ）、アスファルテン、飽和および不飽和炭化水素ならびに窒素塩基を含む石油系軟化剤、コールタール生成物、クマロン・インデン樹脂ならびにジブチルフタレートおよびトリクレジルホスフェートのようなエステル類がある。オイルの例は高度芳香族プロセスオイル、プロセス大豆油および高度パラフィン系プロセスオイルとして一般に公知である。配合中に用いられ促進剤−活性剤として作用する物質には、脂肪酸、例えばステアリン酸、オレイン酸、ムラスチン酸（ｍｕｒａｓｔｉｃ  ａｃｉｄ）等のような酸性物質とともに用いられる酸化亜鉛、酸化マグネシウムおよびリサージのような金属酸化物がある。金属酸化物の量は約１から約１０ｐｈｒにわたることができ、約２から約８ｐｈｒの範囲が好ましい。使用可能な脂肪酸の量は約０．２５から約５．０ｐｈｒにわたることができ、約０．５ｐｈｒから約２ｐｈｒの範囲が好ましい。
【００２４】
ゴム素材の加硫に必要な時間および／または温度を制御するために促進剤を用いることができる。当業者には公知のように、約０．２から約３．０ｐｈｒにわたる量で存在する単一促進剤を用いることができる。別法として、ゴム素材を活性化し、そしてその性質を改善させるために、通常多量（０．３から約３．０ｐｈｒ）で用いられる一次促進剤および通常少量（０．０５から約１．５０ｐｈｒ）で用いられる二次促進剤からなる２種以上の促進剤の配合物を用いることができる。これら促進剤混合物は最終の性質に相乗効果を生じることが知られており、かついずれかの促進剤を単独で使用する場合に得られる性質よりも幾分すぐれている。通常の処理温度では影響を受けないで、通常の加硫温度において満足すべき加硫を生じる遅効性促進剤が用いられることも公知である。適当な種類の促進剤にはアミン類、ジスルフィド類、グアニジン類、チオ尿素類、チアゾール類、チウラム類、スルフェンアミド類、ジチオカルバメート類およびキサンテート類がある。適切な特定化合物の例にはジエチルジチオカルバミン酸亜鉛、４，４′−ジチオジモルホリン、Ｎ，Ｎ−ジ−メチル−Ｓ−ｔｅｒｔ−ブチルスルフェニルジチオカルバメート、テトラメチルチウラムジスルフィド、２，２′−ジベンゾチアジルジスルフィド、ブチルアルデヒドアニリンメルカプトベンゾチアゾール、Ｎ−オキシジエチレン−２−ベンゾチアゾールスルフェンアミドがある。
好ましくは促進剤がスルフェンアミド類である。
【００２５】
スコーチ防止剤と呼ばれる１種の配合物質が通常用いられる。無水フタル酸、サリチル酸、酢酸ナトリウムおよびＮ−シクロヘキシルチオフタルイミドが公知のスコーチ防止剤である。スコーチ防止剤は通常約０．１から０．５ｐｈｒにわたる量で使用される。
【００２６】
予備成形フェノールホルムアルデヒド形樹脂がゴム素材中に使用可能であり、通常約１．０から約５．０ｐｈｒにわたる量で存在し、約１．５から約３．５ｐｈｒの範囲が好ましい。
【００２７】
慣例的に、酸化防止剤および時としてオゾン亀裂防止剤（以後分解防止剤という）がゴム素材に加えられる。代表的な分解防止剤にはモノフェノール類、ビスフェノール類、チオビスフェノール類、ポリフェノール類、ヒドロキノン誘導体、ホスフィット類、チオエステル類、ナフチルアミン類、ジフェニル−ｐ−フェニレンジアミン類、ジフェニルアミン類および他のジアリールアミン誘導体、パラフェニレンジアミン類、キノリン類およびそれらの混合物がある。該分解防止剤の具体的な例がＶａｎｄｅｒｂｉｌｔ  Ｒｕｂｂｅｒ  Ｈａｎｄｂｏｏｋ（１９９０），ｐａｇｅｓ２８２−２８６に開示されている。分解防止剤は通常約０．２５から約５．０ｐｈｒの量で用いられ、約１．０から約３．０ｐｈｒの範囲が好ましい。
【００２８】
ゴム組成物の混合はゴム混合技術分野の専門家にとっては公知の方法によって行うことができる。たとえば、諸成分を典型的には少なくとも２つの工程、すなわち少なくとも１つの予備生産的工程（ｎｏｎ−ｐｒｏｄｕｃｔｉｖｅ  ｓｔａｇｅ）に続く生産的混合工程（ｐｒｏｄｕｃｔｉｖｅ  ｓｔａｇｅ）で混合する。硫黄加硫剤を包含する最終の加硫剤は典型的には通常「生産的」混合工程と呼ばれる最終工程で混合され、該工程では典型的に混合が、先行の予備生産的混合工程における混合温度よりも低い温度、すなわち極限温度（ｕｌｔｉｍａｔｅ  ｔｅｍｐｅｒａｔｕｒｅ）で行われる。ゴムおよびポリマー樹脂は１つ以上の予備生産的混合工程で混合される。「予備生産的」および「生産的」混合工程という用語はゴム混合技術分野の専門家にとっては周知である。
【００２９】
本発明の空気入りタイヤの加硫は概して約１００℃から２００℃にわたる通常の温度で行われる。好ましくは、加硫は約１１０℃から約１８０℃にわたる温度で行われる。プレスもしくは金型における加熱、過熱水蒸気もしくは熱風による加熱または塩浴における加熱のような通常のいずれの加硫法を用いることもできる。
【００３０】
下記実施例は本発明を説明するめに示すものであって、限定するためのものではない。
【００３１】
下記の実施例では、動的機械的レオロジー性を測定するのにＦｌｅｘｓｙｓ  Ｒｕｂｂｅｒ  Ｐｒｏｃｅｓｓ  Ａｎａｌｙｚｅｒ（ＲＰＡ）２０００を使用した。加硫条件は１６０℃、１．６６７Ｈｚ、１５．８分および０．７パーセントひずみであった。ＲＰＡ２０００、その能力、試料調製、試験およびサブ試験の説明についてはは次の参考書で知ることができる。Ｈ  Ａ  ＰａｗｌｏｗｓｋｉおよびＪ  Ｓ  Ｄｉｃｋ，Ｒｕｂｂｅｒ  Ｗｏｒｌｄ，Ｊｕｎｅ  １９９２；ＪＳ  ＤｉｃｋおよびＨ  Ａ  Ｐａｗｌｏｗｓｋｉ，Ｒｕｂｂｅｒ  Ｗｏｒｌｄ，Ｊａｎｕａｒｙ  １９９７；ならびに  Ｊ  Ｓ  ＤｉｃｋおよびＪ  Ａ  Ｐａｗｌｏｗｓｋｉ，Ｒｕｂｂｅｒ＆Ｐｌａｓｔｉｃｓ  Ｎｅｗｓ，Ａｐｒｉｌ  ２６  および  Ｍａｙ  １０，１９９３。
【００３２】
配合ゴム試料を下部ダイに入れる。両ダイを合わせると、試料は加圧キャビティ内にあって下部ダイの正弦振動剪断作用を受ける。上部ダイに接続されたトルク変換器は振動の結果として試料を通じて伝達されるトルク量を測定する。ダイ成形係数およびひずみに対する補正を行ってトルクを剛性率（Ｇ）に変換する。ＲＰＡ２０００は高度の繰返し精度および再現精度で未加硫または加硫ゴムを試験することができる。使用可能な試験およびサブ試験には一定の温度およびひずみにおける周波数掃引、一定の温度および周波数における加硫、一定の温度および周波数におけるひずみ掃引ならびに一定のひずみおよび周波数における温度掃引がある。この計器の確度および精度は配合された試料の変化を再現可能に検知させる。
【００３３】
加硫試験に続く１００℃及び１Ｈｚにおけるひずみ掃引によって貯蔵モジュラス（Ｇ′）、損失コンプライアンス（Ｊ″）およびｔａｎδとして記録される値が得られる。これらの性質は一定の温度および周波数における試験試料の剪断変形に対する粘弾性レスポンスを表す。
【００３４】
下記の実施例は本発明を説明するために示すものであって、本発明を限定するためのものではない。とくに指示がない限りすべての部は重量部である。
実施例１
３リットルの丸底フラスコに機械撹拌機、恒温水槽、熱電対および滴下漏斗を取り付けた。フラスコを窒素で洗い、５０グラムの無水塩化アルミニウムを含有する２００ミリリットルのシクロヘキサンを充填した。撹拌を開始し、水槽が塩化アルミニウム／シクロヘキサン懸濁液の温度を３０℃に上げた。滴下漏斗に２００ｍｌのシクロヘキサン、２００グラムのジメチルジシクロペンタジエンおよびＥａｓｔｍａｎ  Ｋｏｄａｋ製工業用グレードの２００グラムの（＋）−リモネンの溶液を充填した。反応温度を２５−３０℃に保ちながら、供給流を出来るだけ迅速に加えた。約３５−４０分後に供給材料をすべて添加し、撹拌を続けながら２時間の総滞留時間の間２５−３０℃の反応温度を保持した。反応混合物をイソプロパノール４リットルおよび水２リットルの溶液で処理した。触媒がすべて加水分解するまで、水性−有機混合物を激しく撹拌した。懸濁固体を含む有機層を分離して２リットルの水で２回洗った。懸濁固体を含む有機層を７０℃および真空が水銀柱２９インチの乾燥オーブンで乾燥した。生成物は軟化し、すなわち融点測定毛細管内で１４２−１６３℃で湿潤を示す。小量の分子ＧＰＣ分析の結果２９，５００のＭＷ範囲が６．５パーセント、１５，６００のＭＷ範囲が２２．９パーセントおよび４１００のＭＷ範囲が４１．８パーセントおよび１６１０のＭＷ範囲が２６．２パーセントおよび４３０のＭＷ範囲が２．６パーセントの分子量分布を示す。
実施例２
この実施例では、実施例１に従って調製した樹脂を配合ゴムで評価した。
【００３５】
表１に示す物質を含むゴム組成物をＢＲ  Ｂａｎｂｕｒｙ（登録商標）ミキサー中で、２種類の添加（混合）工程、すなわち１つの予備生産的混合工程および１つの生産的混合工程を用いて調製した。予備生産的工程は３．５分間またはゴム温度が１６０℃になるまで（どちらでも最初に生じた方でよい）混合した。生産的工程の混合時間はゴム温度が１２０℃になるまでの時間であった。
【００３６】
本明細書ではゴム組成物を試料１および２と呼ぶ。本明細書では試料１を、ゴム組成物に本発明に用いられる樹脂を加えないで使用する対照物とみなす。試料１は市販の芳香族樹脂を含有する。試料２は実施例１で調製した樹脂を含有する。試料は約１５０℃で約２８分間加硫した。
【００３７】
表２は加硫した試料１および２の挙動及び物理的性質を示す。
【００３８】
試料２中の実施例１のジメチルＤＣＰＤ／リモネン樹脂は同等の乾燥牽引力に対してクマロンインデン対照物（試料１）に比べて耐久性の利点を付与する。３００パーセントモジュラスにおける著しい伸びおよび４０パーセントひずみにおける動的モジュラス（Ｇ′）によって一層すぐれたコーナリング（ｃｏｒｎｅｒｉｎｇ）の剛性および優れたハンドリングがもたらされる。トレッドのグレイニング（ｇｒａｉｎｉｎｇ）およびブリスタリング（ｂｌｉｓｔｅｒｉｎｇ）抵抗性を改善する室温引張強さ、１００℃引張強さおよび１００℃における破断エネルギーは維持されるかまたは向上する。同等または優れた牽引力を示す４０パーセントひずみにおける損失コンプライアンスおよびｔａｎδは維持されるかまたは向上した。この樹脂は、従来の材料が示す牽引力と耐久性との釣り合いを改善する。
【００３９】
【表１】
0004824849.tif 000002
【００４０】
【表２】
0004824849.tif 000003